교반기 , 냉각관 , 온도계 를 구비 한 반응 장치 에 , ( B ) - 1 성분 100 부 와 3 - 메타크릴 록 시프 로 필 트리 메 톡 시실 란 3 . 0 부 , 옥 틸 산 주석 0 . 10 부 를 가하 고 , 교반 하 면서 80 ℃ 까지 승 온 시키 고 2 시간 가열 , 교반 함 으로써 , 표면 이 메타크릴 록 시기 로 변성 된 실리 카졸 ( 이하 , ( B ) '- 2 성분 이 라고 한다 ) 을 얻 었 다 . 얻 어 진 ( B ) '- 2 성분 은 , 실리카 고형분 32 %, 표면 실 라 놀 기 농도 46 μ ｍｏｌ / g 및 평균 1 차 입자 지름 10 ∼ 20 nm 이 었 다 .